(57)【要約】      （修正有）【課題】片面と他の片面で異なる画像の印刷を施した透明基体に貼付けて用いるウインドーフィルムで、両面共に反対面に透過画像を生じない性能を有し、室内側に表示片を容易に着脱できるウインドーフィルム及び両面表示機構を提供する。【解決手段】黒色系強磁性体粉と粘結材より成る黒色系不透明層である軟質磁性体１１又は硬質磁性体の両面に印刷可能な白色系不透明層２を設けて、両面共に可視光線を反射し、一部透過した可視光線を黒色系不透明層で吸収する性能を付与し、両面に印刷インキ層３を施し、片面に透明粘着層を設けた磁性ウインドーフィルムＡとする。フィルムを窓ガラスなどの透明基体Ｂに貼り付け、更に表装材７と磁石層６又は磁石の被着体層よりなる表示片Ｃ１を磁気吸着力で貼着するようにする。【選択図】図３
2017097044.tif 000002
【特許請求の範囲】
【請求項１】
黒色系強磁性体粉末と有機高分子エラストマーである粘結材を主たる成分とする黒色系不透明層の両面に、表面に印刷を施した白色系不透明層を設けた複層フィルムとすることで、又は表面に印刷可能な白色系不透明層を設けた後に印刷を施した複層フィルムとすることで、両面共に表面に入射する可視光線を白色系不透明層で反射し、更に一部透過した可視光線を黒色系不透明層で吸収することによって、裏面側に透過印刷陰影が生じない複層フィルム、又は及び該複層フィルムの片面に離型紙付透明粘着層を設けたことを特徴とする磁性ウインドーフィルム。
【請求項２】
前記黒色系不透明層の黒色系強磁性体粉末を、高透磁率で低保磁力の軟質磁性体であるスピネル型フエライト粉末として、黒色系強磁性体粉末、有機高分子エラストマー、加工助剤より成る組成物の全量に対する黒色系強磁性体粉末の充填量が５５〜６５容量％で、厚みを５０〜１８０μｍとし、前記白色系不透明層の厚みを５０〜１５０μｍとしたことを特徴とする請求項１に記載の磁性ウインドーフィルム。
【請求項３】
前記スピネル型フエライト粉末をマグネタイト粉末としたことを特徴とする請求項２に記載の磁性ウインドーフィルム。
【請求項４】
前記黒色系強磁性体粉末を、高透磁率で高保磁力の硬質磁性体であるマグネトプランバイト型フエライト粉末として、黒色系強磁性体粉末、有機高分子エラストマー、加工助剤から成る組成物の全量に対する黒色系強磁性体粉末の充填量が５５〜６５容量％で厚みが７０〜２５０μｍの多極着磁を施した永久磁石フィルムとし、前記白色系不透明層の厚みを５０〜１５０厚μｍとしたことを特徴とする請求項１に記載の磁性ウインドーフィルム。
【請求項５】
前記マグネトプランバイト型フエライト粉末をストロンチュウムフエライト粉末としたことを特徴とする請求項４に記載の磁性ウインドーフィルム。
【請求項６】
前記請求項１〜５のいずれか１項に記載の磁性ウインドーフィルムを、透明基体の室内側面に透明粘着層によって貼着したことを特徴とする両面表示機構。
【請求項７】
前記請求項２又は３に記載の磁性ウインドーフィルムを、透明基体の室内側面に透明粘着層によって貼着し、その表面に硬質磁性体であるマグネトプランバイト型フエライト粉末、有機高分子エラストマー、加工助剤から成る組成物の全量に対するマグネトプランバイト型フエライト粉末の充填量が５５〜６５容量％で、厚みが７０〜２００μｍの片面又は両面に多極着磁を施した永久磁石フィルムと、厚み５０〜１５０μｍの装飾層より成る表示片を磁気吸着力で１枚以上重ねて着脱可能としたことを特徴とする両面表示機構。
【請求項８】
前記マグネトプランバイト型フエライト粉末をストロンチュウムフエライト粉末としたことを特徴とする請求項７に記載の両面表示機構。
【請求項９】
前記請求項４又は５に記載の磁性ウインドーフィルムを、透明基体の室内側面に透明粘着層によって貼着し、その表面に軟質磁性体（磁石の被着体となる）であるスピネル型フエライト粉末、有機高分子エラストエラストマー、加工助剤より成る組成物の全量に対するスピネル型フエライト粉末の充填量が５５〜６５容量％で、厚みが６０〜１８０μｍの軟質磁性フィルムと、厚み５０〜１５０μｍの装飾層より成る表示片を磁気吸着力で１枚以上重ねて着脱可能としたことを特徴とする両面表示機構。
【請求項１０】
前記スピネル型フエライト粉末をマグネタイト粉末としたことを特徴とする請求項９に記載の両面表示機構。
【発明の詳細な説明】
【技術分野】
【０００１】
・本発明は、片面と他の片面に異なる印刷を施したウインドーフィルム及びそれを用いた両面表示機構に関するものである。該ウインドーフィルムはドア、窓、壁などの板ガラス、又はプラスチック板の室内側に透明粘着剤層で貼着されるものである。そうして、本発明は両面共に表側の印刷画像が裏側に透過印刷陰影（透過画像）となって生じない特徴を有し、更に室内側には磁性フィルム製の表示片を一部分又は全面に磁気貼着できることを特徴とする。
【０００２】
・二枚の紙基材が遮光層を介して積層された遮光紙において、該遮光層が黒色顔料と熱可塑性樹脂とを含有した黒色層と、白色顔料と熱可塑性樹脂とを含有した白色層とによって形成され、顔料の樹脂への添加量、厚み、積層順を特定した技術が開示されている（特許文献１）。
・この技術は、片面からの光線を遮光するものであり、包装、容器などに適用されるものであるが、本発明は両面ともに他の面への可視光線を遮断して、表側の印刷画像が裏側に透過印刷陰影（透過画像）となって生じないことを目的とする技術であり目的と技術を異にする。
【先行技術文献】
【特許文献】
【０００３】
【特許文献１】特開２０１４−１３６４０５号公報
【発明の概要】
【発明が解決しようとする課題】
【０００４】
・店舗のドア、窓などのガラス板に貼着して表面側と裏側で画像が異なる場合に明るい方からの可視光線が裏側に透過することで裏側に透過印刷陰影（透過画像）を生じる傾向が有る。本発明はこの不都合を解決しようとするものであり、更に内側には適宜着脱容易な表示片を貼着したい要望にも応えることを課題とする。
【課題を解決するための手段】
【０００５】
（１）本発明に係る磁性ウインドーフィルムは、黒色系強磁性体粉末と有機高分子エラストマーである粘結材を主たる成分とする黒色系不透明層の両面に、表面に印刷を施した白色系不透明層を設けた積層フィルムとすることで、又は表面に印刷可能な白色系不透明層を積層後に印刷を施した複層フィルムとすることで、両面共に表面に入射する可視光線を白色系不透明層で反射し、更に一部透過した可視光線を黒色系不透明層で吸収することによって、裏面側に透過印刷陰影（透過画像）が生じない複層フィルム、又は及び該複層フィルムの片面に離型紙付透明粘着層を設けたことを特徴とする磁性ウインドーフィルムとする。
【０００６】
（２）前記黒色系不透明層の黒色系強磁性体粉末を、高透磁率で低保磁力の軟質磁性体（磁石の被着体）であるスピネル型フエライト粉末として、黒色系強磁性体粉末、有機高分子エラストマー、加工助剤より成る組成物の全量に対する黒色系強磁性体粉末の充填量が５５〜６５容量％で、厚みを５０〜１８０μｍとし、前記白色系不透明層の厚みを５０〜１５０μｍとしたことを特徴とする（１）項に記載の磁性ウインドーフィルムとする。
【０００７】
（３）前記スピネル型フエライト粉末をマグネタイト粉末としたことを特徴とする磁性ウインドーフィルムとする。
【０００８】
（４）前記黒色系強磁性体粉末を、高透磁率で高保磁力の硬質磁性体（永久磁石材料）であるマグネトプランバイト型フエライト粉末として、黒色系強磁性体粉末、有機高分子エラストマー、加工助剤から成る組成物の全量に対する黒色系強磁性体粉末の充填量が５５〜６５容量％で厚みが７０〜２５０μｍの多極着磁を施した永久磁石フィルムとし、前記白色系不透明層の厚みを５０〜１５０厚μｍとしたことを特徴とする（１）項に記載の磁性ウインドーフィルムとする。
【０００９】
（５）前記マグネトプランバイト型フエライト粉末をストロンチュウムフエライト粉末としたことを特徴とする磁性ウインドーフィルムとする。
【００１０】
（６）前記（１）〜（５）項のいずれか１項に記載の磁性ウインドーフィルムを、ドア、窓、壁などの板ガラス又はプラスチック板である透明基体の室内側面に透明粘着層によって貼着したことを特徴とする両面表示機構とする。
【００１１】
（７）前記（２）又は（３）に記載の磁性ウインドーフィルムを、ドア、窓、壁などの板ガラス又はプラスチック板である透明基体の室内側面に透明粘着層によって貼着し、その表面に硬質磁性体（永久磁石材料）であるマグネトプランバイト型フエライト粉末、有機高分子エラストマー、加工助剤から成る組成物の全量に対するマグネトプランバイト型フエライト粉末の充填量が５５〜６５容量％で、厚みが７０〜２００μｍの片面又は両面に多極着磁を施した永久磁石フィルムと、厚み５０〜１５０μｍの装飾層より成る表示片を磁気吸着力で１枚以上重ねて着脱可能としたことを特徴とする両面表示機構とする。
【００１２】
（８）前記マグネトプランバイト型フエライト粉末をストロンチュウムフエライト粉末としたことを特徴とする両面表示機構とする。
【００１３】
（９）前記（４）又は（５）に記載の磁性ウインドーフィルムを、ドア、窓、壁などの板ガラス又はプラスチック板である透明基体の室内側面に透明粘着層によって貼着し、その表面に軟質磁性体（磁石の被着体材料）であるスピネル型フエライト粉末、有機高分子エラストエラストマー、加工助剤より成る組成物の全量に対するスピネル型フエライト粉末の充填量が５５〜６５容量％で、厚みが６０〜１８０μｍの多極着磁を施した永久磁石フィルムと、厚み５０〜１５０μｍの装飾層より成る表示片を磁気吸着力で１枚以上重ねて着脱可能としたことを特徴とする両面表示機構とする。
【００１４】
（１０）前記スピネル型フエライト粉末をマグネタイト粉末としたことを特徴とする（９）項に記載の両面表示機構とする。
【発明の効果】
【００１５】
１、本発明の磁性ウインドーフィルムは、表面からの可視光線を白色系不透明層で反射させ、更に透過した可視光線を黒色系不透明層で吸収させて遮断する効果によって、両面共に反対表面に印刷した絵、文字などの透過印刷陰影（透過画像）が生じない利点がある。
・又、本発明の磁性ウインドーフィルムは、更に黒色系不透明層中の黒色系顔料として黒色系磁性体粉末を用いることで、室内側に磁性フィルム製の表示片を磁気吸着力で容易に着脱できる利点がある。
【００１６】
２、本発明の磁性ウインドーフィルムを、透明基体の室内側に、透明の粘着フィルムなどで貼着することで両方の面に異なる画像を表示でき、更に室内側に磁性フィルム製の表示片を磁気吸着力で容易に着脱できる両面表示機構が得られる利点がある。
【００１７】
３、黒色系不透明層の黒色系強磁性体粉末に、軟質磁性体（磁石の被着体）を用いた磁石の被着体タイプの磁性ウインドーフィルムに対しては、硬質磁性体（永久磁石）である表示片を１枚以上多重磁気貼着できる利点がある。
・又、黒色系不透明層の黒色系強磁性体粉末に、硬質磁性体（永久磁石）を用いた磁石タイプの磁性ウインドーフィルムに対しては、軟質磁性体（磁石の被着体）である表示片を１枚以上多重磁気貼着できる利点がある。
【００１８】
４、離型紙付透明粘着層を設けることで離型紙を剥がして容易に透明基体への貼着が出来る他に、離型紙付透明粘着層を設けない磁性ウインドーフィルムに生じる不都合を防止できる。即ち、磁性ウインドーフィルムを重ね積みで長期保管した場合に、場合によっては印刷面同士のブロッキング（温度、湿度、荷重、時間によって接着剤を用いないで自着する現象）を生じる不都合、平坦性の劣化（波打ち）を生じる不都合、貼着作業時の自重による変形、皺入りの不都合を防止する利点がある。
【図面の簡単な説明】
【００１９】
【図１】本発明の実施の形態を現す磁性ウインドーフィルムの基本構成を示す断面模式図である。
【図２】本発明の実施の形態を現す両面表示機構の基本構成を示す断面模式図である。
【図３】本発明の実施の形態を現す両面表示機構の第１発展構成を示す断面模式図である。
【図４】本発明の実施の形態を現す両面表示機構の第２発展構成を示す断面模式図である。
【図５】比較例として、黒色系不透明層を有しないウインドーフィルムを用いた表示機構を示す断面模式図である。
【発明を実施するための形態】
【００２０】
・以下、本発明の実施の形態を図１〜図５に基づいて説明する。
（１）図１は、本発明の磁性ウインドーフィルムの基本構成を示す断面模式図であり、Ａは本発明の磁性ウインドーフィルムを示す。
・１は黒色ないし黒褐色（「黒色系」という。）不透明層であり、２は表面が印刷可能な白色ないし他の色で淡く着色された白色（「白色系」という。）不透明層であり、３は印刷インキ層を示し、４は透明粘着層（感圧接着層）であり、５は離型紙を示す（以後の各図面の１〜５についても同じ）。
【００２１】
・黒色系不透明層１は、黒色系磁性体粉と粘結材であるプラストマーないしエラストマーを主たる組成とし、磁性材料粉は軟質磁性材料粉（磁石の被着体材料粉）では、スピネル型フエライトであるマグネタイト（主成分が四三酸化鉄である合成マグネタイトないし磁鉄鉱）粉、マグヘマイト（ガンマ三二酸化鉄）粉、ニッケル・ジンクフエライト粉、マンガン・ジンクフエライト粉が挙げられ、この中でも黒色で加工性（充填性）及び磁性が優れ比較的安価なマグネタイト粉が好適であり、硬質磁性材料粉（永久磁石材料粉）ではマグネトプランバイト型フエライトであるストロンチュウムフエライト粉、バリュウムフエライト粉、及びこれらの混合物が挙げられ、この中でもストロンチュウムフエライト粉は黒色に近い黒褐色で磁性が優れ、又加工性（充填性）が優れるので好適である。
【００２２】
・粘結材であるプラストマーないしエラストマーとしては、可塑化塩化ビニル、アクリル樹脂（エチレンエチルアクリレート）塩素化ポリエチレン樹脂等のプラストマー、及び、塩素化ポリエチレン系エラストマー、クロロスルフォン化ポリエチレン系エラストマー、エチレン酢酸ビニル共重合体系エラストマー、エチレンプロピレン系エラストマー、エチレンエチルアクリレート系エラストマー、ポリアミド系エラストマー、ポリエステル系エラストマー、ポリウレタン系エラストマー等が挙げられ、黒色ないし黒褐色（以下、「黒色系」という。）磁性材料粉、粘結材、加工助剤などより成る全量に対する黒色系磁性材料粉の充填量は、磁気吸着力を得る為に５５〜６５容量％程度が望ましい。黒色系磁性材料粉の充填量が５５容量％より少ないと場合によっては磁気吸着力が不足と成り、６５容量％より多いと加工性の低下と必要以上の磁気吸着力となるので不経済である。
【００２３】
・軟質磁性材料粉（被着体材料粉）を用いた黒色系不透明層１１の場合は５０〜１８０μｍ厚が好ましく、５０μｍより薄いと場合によっては透過陰影（反転透過画像）防止効果と磁気吸着力が不足となり、１８０μｍより厚いと取り扱いに嵩張る上に不経済である。又、硬質強磁性材料粉（永久磁石材料粉）を用いた黒色系不透明層１２の場合は、軟質磁性体製の表示片を多重磁気貼着することを考慮して７０〜２５０μｍ厚が好ましく、７０μｍより薄いと場合によっては磁気吸着力が不足となり、２５０μｍより厚いと取り扱いに嵩張る上に不経済である。
【００２４】
・硬質磁性材料（永久磁石材料）を用いた黒色系不透明層１２の場合は、着磁処理が必要であり、磁性層を成型後又は白色系不透明層との複合後に多極着磁を施せば良い。
・多極着磁は片面又は両面に公知の方法（永久磁石型着磁ロール方式又は高圧直流パルス電源とワンターン着磁ヨークによる方式）によって極間１．０〜２．５ｍｍピッチに施せば良い。
【００２５】
・黒色系不透明層の製造は、磁性材料粉、粘結材（有機高分子エラストマー）、少量の加工助剤からなる組成物を用いて、公知のマグネットシート成型方法（圧延成型、押出圧延成型など）及び磁性材料粉、粘結材（有機高分子エラストマー）、少量の加工助、溶剤からなる塗布成型方法で製造することが出来る。塗布成型ではコンマコーター、リバースロールコーター、グラビヤコーター（スムージングナイフ付き）などが好適である。
【００２６】
・表面が印刷可能な白色系不透明層２は、合成紙、白色系無機粉末を充填したプラスチックフィルム、又はプラスチックフィルムの表面に白色系無機顔料粉を含有した塗料を塗布したもの、又は及びインキ受理層を塗布したものが挙げられ、合成紙は各種印刷インキに対応したグレードを選べばよい。合成紙としては、例えばユポ合成紙ＦＥＢ，ＦＧＳ，ＦＰＧ，ＶＪＦＰ，ＶＪＦ等（（株）ユポコーポレイション製）、トヨジェットＧＰ，ＭＷ，ＭＴ，ＹＰ等（東洋紡績（株）製）、ピーチコートＳＰＵＹ，ＭＰ等（日清紡（株）製）が挙げられ、無機粉末等を含有したプラスチックフィルムとしては半硬質塩化ビニルフィルム−１０Ｐ（リケンテクノス（株）製）等が挙げられ、インクジェット受理層を設ける場合はインクジェット受理層の厚みを２μｍ〜２０μｍが望ましく、２μｍより薄いとインクの受理能不足となり、２０μｍより厚いと必要以上の受理層となり不経済である。
【００２７】
・白色系無機顔料粉を含有した塗料としては、ポリエステル系ＳＳ１６−６１１（東洋インキ（株）製）、ポリエステル系ＰＡＬマット８，ポリエステル系ＲＡＭ，ウレタンアクリル系ＵＬＡ等（セイコーアドバンス（株）製）が挙げられる。
【００２８】
・前記白色系無機顔料粉を含有した塗料の塗布は、ブレードコーター、バーコーター、コンマコーター、グラビヤコーター、ロールコーター、リバースロールコーター等公知の方法で行う事が出来る。
【００２９】
・インキ受理層の形成に用いる処理剤としては、特に制限はなく市販のものが使用できるが、インクジェット受理層の形成に用いる処理剤としては、例えば、パテラコールＩＪ−１５０Ｒ（無機質充填剤含有ウレタン樹脂系ディスパーシヨン）ＤＩＣ（株）製、ＲＳＩ−１００（無機質充填剤含有ハイブリット樹脂系ディスパーシヨン）ＤＩＣ（株）製、ＭＺ−４７７、ＭＺ−４８０、（無機質充填剤含有アクリル樹脂系ディスパーシヨン）高松油脂（株）製が挙げられる。又、塗布装置としては公知のものが使用できるが、例えば、エアナイフコーター、ブレードコーター、バーコーター、コンマコーター、グラビヤコーター、ロールコーター、リバースロールコーター、カーテンコーター等が挙げられる。
【００３０】
・前記黒色系不透明層１への白色系不透明層２の貼合せは、接着剤とラミネーターを用いて公知の方法で行う事が出来る。この場合に用いる接着剤としては、ポリエステル系（二液型）ＡＰ−３６８Ａ／Ｂ（中央理化（株）製），ポリエステル系（二液型）ＴＭ５９５／ＣＡＴ５６（東洋モートン（株）製）等が挙げられる。
・白色系不透明層２の磁気表示片を貼着する磁気吸着面側の厚みは、５０μｍ〜１５０μｍが好ましく、５０μｍよりも薄いと可撓性磁性フィルムの黒色に対する隠蔽力不足となり商品価値が低下し、１５０μｍより厚くなると場合によっては磁石のエアーギャップによる磁気吸着力の低下が無視出来なくなる。
【００３１】
・印刷インキ層３は、施すイラスト画など及び印刷加工の時期に適した印刷方式（インキジェット、オフセット、フレキソ、グラビヤ、スクリーンなど）で印刷又は塗布したもので良く、断面は断続ないし連続の印刷インキ層である。
・又、印刷加工を施す時期については、予め印刷を施した白色系不透明層２を用いる方法と、黒色系不透明層１の両面に印刷可能な白色系不透明層を設けた後に印刷を施す方法がある。
・前者は白色系不透明層単体で印刷加工を行うので公知の汎用フレキソ印刷、グラビヤ印刷、スクリーン印刷、インキジェット印刷方式での各多色印刷品の長尺巻物として多量加工が可能で、又残存する加工歪が少ない利点があるが、少量多品種の絵柄が必要な場合には好適でない。
・後者は磁性粉を高充填した比重略３．６の黒色系透明層の両面に白色系不透明層を有する複層フィルムであるので比較的に厚み、自重が大きいのでグラビヤ多色印刷加工機ではロール間隔を短く、ベルトコンベヤなどを有する自重の大きいウエブに適した機種を選ぶ必要があり、又厚みが厚いことから長尺巻きでの取り扱いには適さないので、公知の汎用インキジェット印刷、スクリーン印刷、オフセット印刷方式での各多色印刷が残存する加工歪が少なく好適であり、多品種少量生産に対応した未印刷の備蓄品への印刷加工、又は二次加工業者が未印刷品を仕入れて印刷加工をする場合に好適である。
【００３２】
・透明粘着剤（感圧接着剤）層４は、略無色透明で層厚は２５〜８０μｍ程度の基材レスタイプ（例えば大日本インキ化学社製ダイタックＺ８７０１２・アクリル系０．０５ｍｍ厚）又は透明フィルム基材の両面粘着層（例えば大日本インキ化学社製ダイタック８６２５Ｓ・アクリル系０．０８ｍｍ厚）が望ましい。層厚が２５μｍより薄いと場合によっては粘着力不足になり、８０μｍ以上であると場合によって画像の透視障害を招く恐れが有る。又、磁性ウインドーフィルムＡを透明基体Ｂに貼付後、貼替え作業時に印刷可能な白色系不透明層２である合成紙によっては、弱い表面層が透明基体Ｂ側に取られる不都合を生じる場合がある。このような不都合は、透明フィルム基材の両面粘着層を用いることでこれを防止できる利点がある。
【００３３】
（２）図２は、本発明の磁性ウインドーフィルムＡの離型紙５を剥がして、透明粘着層４を透明基体Ｂに貼着した両面表示機構の基本構成を示す断面模式図である。
・透明基体Ｂは、ドア、窓、壁などの板ガラス又はプラスチック板などで良い（以後の図面に於いて同じ）。
【００３４】
（３）図３は、軟質磁性体である黒色系不透明層１１を用いた磁性ウインドーフィルムの離型紙５を取除いた本発明の磁性ウインドーフィルムＡ１１を透明基体Ｂに貼着して成る両面表示機構において、更に多極着磁を施した硬質磁性フィルム（磁石フィルム）６と表装材７よりなる表示片Ｃ１を磁気貼着したことを示す断面模式図であり、８は主たる磁束の流れを示す（以後の図面に於いて同じ）。又、表示片Ｃ１は片面多極着磁又は両面多極着磁品を使用することが出来るが、図３は、片面多極着磁の場合で示している。
・表示片Ｃ１の磁石フィルム６の背面は、着磁面の磁極に対して片面多極着磁品の場合は弱い異極（図示省略）を生じ、両面多極着磁品の場合は背面に異極を生じているので、同じ位置に次の表示片Ｃ１を磁気吸着着出来るので１枚以上、すなわち１枚ないし複数枚の表示片Ｃ１を重ねて磁気貼着することが出来る。
【００３５】
・多極着磁を施した硬質磁性フィルム（磁石フィルム）６は、高透磁率で高保磁力の硬質磁性体粉末（永久磁石材料粉末）であるマグネトプランバイト型フエライト（ストロンチュウムフエライト粉末、バリュウムフエライト粉末など）と、有機高分子エラストマー、加工助剤より成る組成物の全量に対する永久磁石材料粉の充填量が５５〜６５容量％で、厚みは７０〜２００μｍが好ましく、充填量が５５容量％より少ないと磁気吸着力が不足する場合があり、充填量が６５容量％より多いと成形機への負荷が過大となり成形性が低下するので好ましくない。又、厚みは７０μｍより薄いと磁気吸着力が不足する場合があり、２００μｍより厚いと必要以上の磁気吸着力となる他に嵩ばり又不経済となる。又、多極着磁の極間は１〜２．５ｍｍピッチが好ましく、この範囲を逸脱すると得られる磁気吸着力が低下する場合がある。装飾層７は、厚み５０〜１５０μｍの印刷又はラミネートしたものが好ましく、５０μｍより薄いと黒色〜黒褐色磁性層に対する隠ぺい力不足となり、１５０μｍより厚いと重ね貼着する場合の磁石のエアーギャップ（磁石の着磁面と磁石の被着体間に存在する非磁性体の厚み）が無視出来なくなる。又、マグネトプランバイト型フエライト粉末は、磁性ウインドーフィルムと同じ理由からストロンチュウムフエライト粉末が好適である。
【００３６】
（４）図４は、着磁を施した硬質磁性体（永久磁石材料）である黒色系不透明層１２を用いて離型紙５を取除いた本発明の他の磁性ウインドーフィルムＡ１２を透明基体Ｂに貼着して成る両面表示機構であり（軟質磁性体層１１の背面漏洩磁束の記載省略）、更に軟質磁性フィルム（磁石の被着体）９と表装材７よりなる表示片Ｃ２を磁気貼着し、更にその表面に表示片Ｃ２を二重に磁気貼着したことを示す断面模式図である。表示片Ｃ２は磁性ウインドーフィルムＡ１２から受ける磁束で磁化され更に背面に漏洩磁束を出すことで１枚以上を重ねて磁気貼着することが出来る。
【００３７】
・又、表示片Ｃ1及びＣ２は用途環境によって、公知のマグネットシートと同様に着磁面にブロッキング防止層を設けることが出来る。
【００３８】
・表示片Ｃ２の軟質磁性フィルム（磁石の被着体）９は、高透磁率で低保磁力である軟質
磁性材料のスピネル型フエライト粉末であるマグネタイト（主成分が四三酸化鉄である合成マグネタイトないし磁鉄鉱）粉末、マグヘマタイト（ガンマ三二酸化鉄）粉末、Ｎｉ・Ｚｎフエライト粉末など〕と粘結材である有機高分子プラストマー〜エラストマー（可塑化塩化ビニル、アクリル樹脂、塩素化ポリエチレン樹脂等のプラストマー、及び、塩素化ポリエチレン系エラストマー、クロロスルフォン化ポリエチレン系エラストマー、エチレン酢酸ビニル共重合体系エラストマー、エチレンプロピレン系エラストマー、エチレンエチルアクリレート系エラストマー、ポリアミド系エラストマー、ポリエステル系エラストマー、ポリウレタン系エラストマーなど）と加工助剤より成る全量に対する軟質磁性粉の充填量が５５〜６５容量％で、厚みを６０〜１８０μｍが好ましく、充填量が５５容量％より少ないと磁気吸着力が不足する場合があり、６５容量％より多いと成形機への負荷が過大となり成形性が低下するので好ましくない。又、厚みは６０μｍより薄いと磁気吸着力が不足する場合があり、１８０μｍより厚いと必要以上の磁気吸着力となる他に嵩ばり又不経済となる。装飾層７は、厚み５０〜１５０μｍの印刷又はラミネートしたものが好ましく、５０μｍより薄いと黒色系磁性層に対する隠ぺい力不足となり、１５０μｍより厚いと重ね貼着する場合の磁石のエアーギャップが無視出来なくなる。又、スピネル型フエライト粉末は、磁性ウインドーフィルムと同じ理由からマグネタイト粉末が好適である。
【００３９】
（５）図５は、比較例として黒色不透明層を有しないウインドーフィルムＡ２を用いた表示機構を示す断面模式図である。
・白色不透明層２の厚みは、本発明における白色不透明層２の２枚分の厚みとして性能の比較に供する。
・以下実施例を用いて本発明を説明するが、本発明はこれらに限定されるものではない。
【実施例１】
【００４０】
〔１〕磁性ウインドーフィルムの作成 
１、先駆体の作成
（１）  表面が印刷可能な白色不透明層である支持体の作成
・ポリエステル（ＰＥＴ）系合成紙クリスパーＫ２３２３（東洋紡績社製）７５μｍ厚×９３０ｍｍ幅の表面に、インキジェットインキ受理層形成材であるＭＺ４８０（無機質充填剤含有アクリル樹脂系ディスパーション）（高松樹脂社製）を用いて公知のコンマコーターで２５μｍ厚に塗布し乾燥することで、１００μｍ厚のインキジェット印刷用合成紙を得る。
【００４１】
（２）黒色不透明層の形成
（塗工液の配合）
・エチレン・酢酸ビニル共重体  商品名：エバフレックスＥＷ−４０ＬＸ（ＶＡ４１％）
・三井・デュポンポリケミカル社製〔エラストマー〕・・・・・・・・・８．６９重量部
・エチレン・酢酸ビニル共重体  商品名：エバフレックスＶ−５７７２ＥＴ（ＶＡ３３％）
・三井・デュポンポリケミカル社製〔エラストマー〕・・・・・・・・・３．７２重量部
・マグネタイトＢＬ−１０  チタン工業社製〔軟質磁性材料粉〕・・・・・１００重量部
・メチルエチルケトン〔有機溶剤〕・・・・・・・・・・・・・・・・・・・３０重量部
・トルエン〔有機溶剤〕・・・・・・・・・・・・・・・・・・・・・・・・９０重量部
〔固形分中の磁性材料粉の充填量  ８９．０重量％（６０．０容量％）〕
【００４２】
（塗工液の作成）
・前記配合に従って、攪拌機（ディスパー；剪断型  羽径２００ｍｍ）に有機溶剤とエラ
ストマーを投入し攪拌溶解後、攪拌しながらマグネタイト粉を投入し混合攪拌したものを、サンドミル（ビーズ；１．２５ｍｍ、ディスク；平型、周速１２ｍ／ｓ）にて分散処理を行う。
【００４３】
（コーティング）
・前記塗工液をコーティングの直前に攪拌機でコーティングに適した粘度に粘度調整を行う。次に前記の支持体であるインキジェット印刷用合成紙の裏面に、前記の塗工液を用いて巻出機／コンマコーターヘッド／乾燥炉／ニップロール／冷却ロール／巻取機より成る公知のコンマコーターで、乾燥後の厚み３０μｍにコーティングして先駆体を作成する。尚、乾燥炉の温度条件は５０〜１００°Ｃ×１０分とする。
【００４４】
２、複層フィルムの作成
（貼り合せ）
・巻出機／加熱ロール（φ３５６ｍｍ）とニップ式プレスロール（φ３０５ｍｍ）／巻出機／冷却ロール／巻取機より成る公知の熱ラミネーターを用いて、前記先駆体の磁性層面同士を貼り合わせる事によって、黒色不透明層（６０μｍ厚）の両面に印刷可能な白色不透明層（１００μｍ厚）を有する複層フィルムを得る。
・貼り合せの条件は、ニップロールの表面温度；９０°Ｃ、ニップゴムロールの硬度；ショア６０、線圧；約２５０Ｎ／ｃｍとする。
【００４５】
３、印刷加工
・複層フィルムの両面に、インキジェットプリンター／ＶＪ−１６２６ＵＨ（ＬＥＤ−ＵＶランプ）、インキ：ＶＪ−ＬＵＨＩシリ−ズ７色（武藤工業社製）にて表裏別柄の印刷を施す。
【００４６】
４、離型紙付透明粘着層の付与
・前記印刷加工を施した複層フィルムの片面に、透明の基材レス両面粘着テープ  ダイタックZ87012W（大日本インキ化学社製）を公知のラミネーターを用いて貼り合わせて離型紙付透明粘着層を付与する事によって本発明の磁性ウインドーフィルムを得る。
【００４７】
〔２〕両面表示機構の作成
１、透明基体に磁性ウインドーフィルムの貼着
・前記〔１〕の磁性ウインドーフィルムを、離型紙を剥ぎ取り透明基体である高透過ガラス板の室内側に貼着して両面表示機構を作成する。
２、表示片（磁石フィルムタイプ）の作成
（１）表面が印刷可能な白色不透明層である支持体の作成
・ポリエステル（ＰＥＴ）系合成紙クリスパーＫ２３１１（東洋紡績社製）３８μｍ厚×９３０ｍｍ幅の表面に、インキジェットインキ受理層形成材であるＭＺ４８０（無機質充填剤含有アクリル樹脂系ディスパーション）（高松樹脂社製）を用いて公知のコンマコーターで１２μｍ厚に塗布し乾燥することで、５０μｍ厚のインキジェット印刷用合成紙を得る。
【００４８】
（２）磁性層の形成
（塗工液の配合）
・前記〔１〕の黒色磁性材料粉を、硬質磁性材料粉（永久磁石材料粉）である黒褐色の異方性ストロンチュウムフエライト粉、商品名：ＦＨ８０１戸田工業社製に置換した他は前記〔１〕と同様にする。
〔固形分中の磁性材料粉の充填量  ８９．０重量％（６０．０容量％）〕
（塗工液の作成）
前記〔１〕と同様にする。
【００４９】
（コーティング）
・巻出機／コンマコーターヘッド、面内磁場配向装置（乾燥炉の直前に布設）、乾燥炉、ニップロール、冷却ロール、巻取機より成る公知のコーターを用いて、面内配向を施した乾燥後の厚み５０μｍにコーティングする。尚、乾燥炉の温度条件は５０〜１００°Ｃ×１０分とする。
【００５０】
（３）印刷
・前記〔１〕と同様にして印刷可能な白色不透明層（合成紙）の片面に磁性層を形成した後、前記〔１〕と同様にして印刷を施す。
【００５１】
（４）着磁
・公知の着磁方法である着磁電源（直流、パルス）と着磁ヨークより成る着磁装置にて磁極方向を横に極間２．０ｍｍピッチの多極着磁を施す。
３、表示片の貼着
・Ａ４サイズの表示片に裁断して両面表示機構に磁気貼着する。
【実施例２】
【００５２】
〔１〕磁性ウインドーフィルムの作成 
１、先駆体の作成
（１）表面が印刷可能な白色不透明層である支持体
・ポリプロピレン樹脂系合成紙ピーチジェットＳＰＵＹ−１１５ＳＩＰ(インキジェット印刷対応)１１５μｍ厚、９１４ｍｍ幅、（日清紡績社製）を用いる。
【００５３】
（２）黒色不透明層の形成
（塗工液の配合）
・ポリウレタン溶液（固形分３５％）商品名：ニッポラン３０２２  ニホンポリウレタン社製〔エラストマー〕・・・・・・・・・・・・・・・・・・・・・・１９．７７重量部
・塩化ビニル・酢酸ビニル共重体  商品名：ビニライトＶＡＧＨ  ユニオンカーバイト社製〔樹脂〕・・・・・・・・・・・・・・・・・・・・・・・・・・・・９．８７重量部
・マグネタイトＢＬ−１０  チタン工業社製〔軟質磁性材料粉〕・・・・・１００重量部
・メチルエチルケトン〔有機溶剤〕・・・・・・・・・・・・・・・・・・・６０重量部
・トルエン〔有機溶剤〕・・・・・・・・・・・・・・・・・・・・・・・・６０重量部
・シクロヘキサノン〔有機溶剤〕・・・・・・・・・・・・・・・・・・・・３０重量部
〔固形分中の磁性材料粉の充填量  ８５．６重量％（６０．０容量％）〕
【００５４】
（塗工液の作成）
・前記配合に従って、攪拌機（ディスパー；剪断型  羽径２００ｍｍ）に有機溶剤と塩化ビニル・酢酸ビニル共重体を投入し攪拌溶解後、攪拌しながらポリウレタン溶液を投入、次にマグネタイト粉を投入し混合攪拌したものを、サンドミル（ビーズ；１．２５ｍｍ、ディスク；平型、周速１２ｍ／ｓ）にて分散処理を行う。
（コーティング）
・乾燥後の厚みを９０μｍにする以外は実施例１と同様にして先駆体を作成する。
【００５５】
２、複層フィルムの作成
（貼り合わせ）
・前記先駆体の磁性面と前記印刷可能な白色不透明層である支持体と同じ合成紙の裏面を、巻出機／グラビアコーターヘッド／乾燥機／加熱ロール／巻出機／ニップロール／冷却ロール／巻取機より成る公知のドライラミネーターで貼り合わせる事によって、黒色不透明層（９０μｍ厚）の両面に印刷可能な白色不透明層（１００μｍ厚）を有する複層フィルムを得る。尚、乾燥炉の温度条件は５０〜１００°Ｃ×１０分とする。
・張合せの条件は、接着剤はハイドランＨＷ−３１１／ＤＩＣグラフィックス社製を用いて、塗布厚（ドライ）１〜３μｍに塗布して熱再活性型接着剤処理層を形成し、ニップロールの表面温度；９０°Ｃ、ニップゴムロールの硬度；ショア６０、線圧；約２５０Ｎ／ｃｍとする。
【００５６】
３、印刷加工
・複層フィルムの両面に、スクリーン印刷／インキ：ＵＶ硬化プロセスインキＦＤＳＳ１４シリーズ・４色（東洋インキ社製）、スクリーン：３８０メッシュ、硬化：１２０Ｗメタルハライドランプにて表裏別柄の印刷を施す。
【００５７】
４、離型紙付透明粘着層の付与
・前記実施例１と同様にする。これによって本発明の磁性ウインドーフィルムを得る。
【００５８】
〔２〕両面表示機構の作成
・前記〔１〕の磁性ウインドーフィルムを用いる他は、実施例１の〔２〕と同様にする。
【実施例３】
【００５９】
〔１〕磁性ウインドーフィルムの作成 
１、先駆体の作成
（１）表面が印刷可能な白色不透明層である支持体の作成
・ポリエステル（ＰＥＴ）系合成紙クリスパーＫ２３１１（東洋紡績社製）３８μｍ厚×９３０ｍｍ幅の表面に、インキジェットインキ受理層形成材であるＭＺ４８０（無機質充填剤含有アクリル樹脂系ディスパーション）（高松樹脂社製）を用いて公知のコンマコーターで１２μｍ厚に塗布し乾燥することで、５０μｍ厚のインキジェット印刷用合成紙を得る。
【００６０】
（２）黒色系不透明層の形成
（塗工液の配合）
・黒色系磁性材料粉を、硬質磁性材料粉（永久磁石材料粉）である黒褐色の異方性ストロンチュウムフエライト粉、商品名：ＦＨ８０１戸田工業社製に置換した他は実施例１と同様にする。
〔固形分中の磁性材料粉の充填量  ８９．０重量％（６０．０容量％）〕
【００６１】
（塗工液の作成）
・実施例１と同様にする。
（コーティング）
・巻出機／コンマコーターヘッド、面内磁場配向装置（乾燥炉の直前に布設）、乾燥炉、ニップロール、冷却ロール、巻取機より成る公知のコーターを用いて、面内配向を施した乾燥後の厚み５０μｍにコーティングして先駆体を作成する。尚、乾燥炉の温度条件は５０〜１００°Ｃ×１０分とする。
【００６２】
２、複層フィルムの作成
（貼り合せ）
・実施例１と同様にして貼り合せて、黒褐色不透明層（１００μｍ厚）の両面に印刷可能な白色不透明層（５０μｍ厚）を有する複層フィルムを得る。
【００６３】
３、印刷加工
・前記複層フィルムの両面に実施例１の〔１〕と同様にして印刷加工を施す。
４、着磁
・前記印刷加工を施した複層フィルムの片面に（非透明基体貼着面）、公知の着磁方法である着磁電源（直流、パルス）と着磁ヨークより成る着磁装置にて磁極方向を横に極間２．０ｍｍピッチの多極着磁を施す。
５、離型紙付透明粘着層の付与
・実施例１の〔１〕と同様にして離型紙付透明粘着層を付与する。これにより本発明の磁性ウインドーフィルムを得る。
【００６４】
〔２〕両面表示機構の作成
１、透明基体に磁性ウインドーフィルムの貼着
・前記〔１〕の磁性ウインドーフィルムの離型紙を剥ぎ取り透明基体である高透過ガラス板（４ｍｍ厚）の室内側に貼着して両面表示機構を作成する。
２、表示片（磁石の被着体フィルムタイプ）の作成
・実施例１の〔１〕と同様にして印刷可能な白色不透明層（合成紙）の片面に磁性層を形成した後、実施例１の〔１〕と同様にして印刷を施す。
３、表示片の貼着
・Ａ４サイズの表示片を両面表示機構に磁気貼着する。
【実施例４】
【００６５】
〔１〕磁性ウインドーフィルムの作成 
・黒褐色不透明層の厚みを１５０μｍとし、白色不透明層の厚みを９０μｍとする以外は実施例３と同様にする。これにより本発明の磁性ウインドーフィルムを得る。
・前記の白色不透明層は、ポリエステル（ＰＥＴ）系合成紙クリスパーＫ２３２３（東洋紡績社製）７５μｍ厚×９３０ｍｍ幅の表面に、インキジェットインキ受理層形成剤であるＭＺ４８０（無機質充填剤含有アクリル樹脂系ディスパーション）（高松樹脂社製）を用いて公知のコンマコーターで１５μｍ厚に塗布し乾燥することで、９０μｍ厚としたものである。
【００６６】
〔２〕両面表示機構の作成
・前記〔１〕の磁性ウインド−フィルムを用いて、透明基体である高透過ガラス板の厚みを６ｍｍとする他は実施例３の〔２〕と同様にする。
【００６７】
〔比較例１〕
〔１〕磁性ウインドーフィルムの作成 
・黒色〜黒褐色不透明層を設けないで、白色不透明層を厚物（２００μｍ）とし、印刷加工と離型紙付透明粘着層の付与を実施例４の〔１〕と同様にする。
・前記の白色不透明層（２００μｍ）は実施例１と同様の１００μｍ厚合成紙２枚を実施例２の〔１〕２、複層フィルムの作成（貼り合わせ）と同様にして積層したものを使用。
【００６８】
〔２〕両面表示機構の作成
・比較例１の磁性ウインドーフィルムの離型紙を剥ぎ取り透明基体である高透過ガラス板（６ｍｍ厚）の室内側に貼着して両面表示機構を作成する。
【００６９】
〔比較例２〕
〔１〕磁性ウインドーフィルムの作成 
・黒色不透明層の黒色磁性粉の充填量を４０容量％とし、厚みを４０μｍとする以外は実施例１の〔１〕と同様にする。
〔２〕両面表示機構の作成
・前記〔１〕の磁性ウインドーフィルムを用いる他は実施例２の〔２〕と同様にする。
【００７０】
〔比較例３〕
〔１〕磁性ウインドーフィルムの作成 
・黒褐色不透明層の黒褐色磁性粉の充填量を４０容量％とし、厚みを８０μｍとし、白色不透明層の厚みを１００μｍ（実施例１の〔１〕と同様）とする以外は実施例４の〔１〕と同様にする。
〔２〕両面表示機構の作成
・前記〔１〕の磁性ウインドーフィルムを用いる他は実施例３の〔２〕と同様にする。
【００７１】
次に、性能試験評価方法について説明する。
１、透過印刷陰影試験方法
・試験室と廊下の隔壁に６００×６００ｍｍの開口部を設けて試験試料を垂直に設置し、室内側から３波長型蛍光灯にて試験面に対して直角に照射して、試験面の照度を１５００Ｌｕｘとし、照度１５０Ｌｕｘの廊下側から目視にて透過印刷陰影（透過画像）の発生の有無と程度を観察して４段階に評価する。反対面側の試験は試験試料を反転して同様に試験する。
〔評価〕◎：優れる（透過陰影・透過画像を認められない）、○：良い（殆ど認められない）、△：やや劣る（やや認められる）、×：劣る（認められる）
【００７２】
２、磁気吸着力測定方法（室内側の磁性ウインドーフィルムと表示片の磁気吸着力）
・１辺が約５０ｍｍの正方形のウインドーフィルムを、水平に固定した平滑なプラスチック板の表面に両面テープを用いて非測定面を貼着し測定面に、背面中央に引掛けを設けた１辺が４０ｍｍの正方形の平滑なプラスチック板に表示片の裏面を両面テープを用いて非測定面を貼着した測定冶具を磁気吸着させて、垂直方向に引き離すに要する力をプラスチック板背面の引掛けにバネ秤を引っ掛けて測定し、ｇ／ｃｍ２を算出する。
【００７３】
３、多重貼着性試験方法（表示基板に対する多重貼着可能限度枚数）
・表示片の試験片として、Ａ−４サイズに裁断したものを、垂直に保持したＢ−４サイズの透明基体の片面に貼着した磁性ウインドーフィルムの表面に磁気吸着によって貼着し、更に試験片を１枚ずつ重ね磁気貼着して行き、脱落を生じる１枚手前の枚数を求めて表示基板に対する多重貼着可能限度枚数とする。
【００７４】
・次に試験結果について説明する。
各実施例及び比較例について各試験を行い、各仕様と性能を表１にまとめた。
【表１】
2017097044.tif 000003
【００７５】
（透過陰影防止効果）
・表１で分かるように、本発明による実施例１〜４の磁性ウインドーフィルムは、全て優れた透過陰影防止効果を有する、これに対して比較例１は黒色不透明層を有しないので透過陰影防止効果がなく、比較例２は磁性ウインドーフィルムの黒色不透明層の充填量と厚みが特定範囲以下で、比較例３は特定充填量以下であるので何れも透過陰影防止効果がやや劣る。
【００７６】
（室内側の磁性ウインドーフィルムと磁性表示片の磁気吸着力）
・表１で分かるように、実施例１〜４は全て良好である。実施例１〜２は磁性ウインドーフィルムが磁石の被着体で表示片が磁石であるので実施例２は被着体の厚みが厚く磁束の背面漏洩が少なくなるので磁力が強く成っている。実施例３〜４は磁性ウインドーフィルムが磁石であり磁石からの表面漏洩磁束によって、磁石の被着体である表示片が貼着出来るので、磁性ウインドーフィルムの厚みが厚い実施例４の磁力が強く成っている。
・それに対して、比較例１は黒色不透明層がないので表示片との磁気吸着力が生じない。又、比較例２は磁性ウインドーフィルムの黒色不透明層の充填量と厚みが特定範囲以下で、比較例３は特定充填量以下であるので何れも表示片との磁気吸着力が劣る。
【００７７】
（両面表示機構の室内側の磁性ウインドーフィルムに対する磁性表示片の多重貼着性）
・表１で分かるように、実施例１〜４は前記磁気吸着力に比例して表示片の多重貼着可能枚数が優れる。それに対して比較例２は磁性ウインドーフィルムの黒色不透明層の充填量と厚みが特定範囲以下で、比較例３は特定充填量以下であるので何れも多重貼着枚数は０枚で劣る。
【００７８】
・以上の試験結果からも分かるように、本発明の特定範囲内である実施例は全て優れた結果を呈するが、本発明の特定範囲を逸脱した比較例は全て好ましくない結果を呈する。
【産業上の利用可能性】
【００７９】
・本発明の磁性ウインドーフィルムは、片方の印刷画像が反対側に透過画像陰影を生じないので、店舗の路面側大型ガラス窓に貼着することなどに好適である。
そうして、室内側の表示面に磁気吸着力で磁性表示片を全面又は一部分容易に着脱することが出来るので、昼夜で店舗の用途が変るなどで頻繁に表示を変更する場合に好適である。
【符号の説明】
【００８０】
Ａ：本発明の磁性ウインドーフィルム
Ａ１：離型紙を取除いた本発明の磁性ウインドーフィルム
Ａ１１：離型紙を取除いた本発の軟質磁性体（磁石の被着体）である黒色系不透明層を用いた磁性ウインドーフィルム
Ａ１２：離型紙を取除いた本発明の着磁を施した硬質磁性体（永久磁石）である黒色系不透明層を用いた本発明の他の磁性ウインドーフィルム
Ａ２：黒色系不透明層を有しないウインドーフィルム
Ｂ：透明基体
Ｃ１：表面に装飾層を施した磁石フィルムである磁性表示片
Ｃ２：表面に装飾層を施した磁石の被着体フィルムである磁性表示片
N：磁石フィルムのN極
S：磁石フィルムのS極
１：黒色系不透明層
１１：軟質磁性体（磁石の被着体）である黒色系不透明層
１２：着磁を施した硬質磁性体（永久磁石）を用いた黒色系不透明層
２：印刷可能な白色系不透明層
３：印刷インキ層
４：透明粘着層
５：離型紙
６：磁石フィルム
７：装飾層
８：主たる磁束
９：磁石の被着体フィルム
【図１】
2017097044.tif 000004
【図２】
2017097044.tif 000005
【図３】
2017097044.tif 000006
【図４】
2017097044.tif 000007
【図５】
2017097044.tif 000008
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
黒色系強磁性体粉末と有機高分子エラストマーである粘結材を主たる成分とする黒色系不透明層の両面に、表面に印刷を施した白色系不透明層を設けた複層フィルムとすることで、又は表面に印刷可能な白色系不透明層を設けた後に印刷を施した複層フィルムとすることで、両面共に表面に入射する可視光線を白色系不透明層で反射し、更に一部透過した可視光線を黒色系不透明層で吸収することによって、裏面側に透過印刷陰影が生じない複層フィルムであることを特徴とする磁性ウインドーフィルムにおいて、前記黒色系不透明層の黒色系強磁性体粉末を、高透磁率で低保磁力の軟質磁性体であるスピネル型フエライト粉末として、黒色系強磁性体粉末、有機高分子エラストマー、加工助剤より成る組成物の全量に対する黒色系強磁性体粉末の充填量が５５〜６５容量％で、厚みを５０〜１８０μｍとし、前記白色系不透明層をポリエチレンテレフタレート系合成紙又はポリプロピレン系合成紙で厚みを５０〜１５０μｍとし、更に前記複層フィルムの少なくともどちらか一方の面に離型紙付透明粘着層を設けたことを特徴とする磁性ウインドーフィルム。
【請求項２】
前記スピネル型フエライト粉末をマグネタイト粉末としたことを特徴とする請求項１に記載の磁性ウインドーフィルム。
【請求項３】
前記黒色系強磁性体粉末を、高透磁率で高保磁力の硬質磁性体であるマグネトプランバイト型フエライト粉末として、黒色系強磁性体粉末、有機高分子エラストマー、加工助剤から成る組成物の全量に対する黒色系強磁性体粉末の充填量が５５〜６５容量％で厚みが７０〜２５０μｍの多極着磁を施した永久磁石フィルムとしたことを特徴とする請求項１に記載の磁性ウインドーフィルム。
【請求項４】
前記マグネトプランバイト型フエライト粉末をストロンチュウムフエライト粉末としたことを特徴とする請求項３に記載の磁性ウインドーフィルム。
【請求項５】
前記請求項１から４のいずれか１項に記載の磁性ウインドーフィルムを、透明基体の室内側面に透明粘着層によって貼着したことを特徴とする両面表示機構。
【請求項６】
前記請求項１又は２に記載の磁性ウインドーフィルムを、透明基体の室内側面に透明粘着層によって貼着し、その表面に硬質磁性体であるマグネトプランバイト型フエライト粉末、有機高分子エラストマー、加工助剤から成る組成物の全量に対するマグネトプランバイト型フエライト粉末の充填量が５５〜６５容量％で、厚みが７０〜２００μｍの片面又は両面に多極着磁を施した永久磁石フィルムと、厚み５０〜１５０μｍの装飾層より成る表示片を磁気吸着力で１枚以上重ねて着脱可能としたことを特徴とする両面表示機構。
【請求項７】
前記マグネトプランバイト型フエライト粉末をストロンチュウムフエライト粉末としたことを特徴とする請求項６に記載の両面表示機構。
【請求項８】
前記請求項３又は４に記載の磁性ウインドーフィルムを、透明基体の室内側面に透明粘着層によって貼着し、その表面に軟質磁性体（磁石の被着体となる）であるスピネル型フエライト粉末、有機高分子エラストマー、加工助剤より成る組成物の全量に対するスピネル型フエライト粉末の充填量が５５〜６５容量％で、厚みが６０〜１８０μｍの軟質磁性フィルムと、厚み５０〜１５０μｍの装飾層より成る表示片を磁気吸着力で１枚以上重ねて着脱可能としたことを特徴とする両面表示機構。
【請求項９】
前記スピネル型フエライト粉末をマグネタイト粉末としたことを特徴とする請求項８に記載の両面表示機構。
【手続補正２】
【補正対象書類名】明細書
【補正対象項目名】０００５
【補正方法】変更
【補正の内容】
【０００５】
（１）本発明に係る磁性ウインドーフィルムは、黒色系強磁性体粉末と有機高分子エラストマーである粘結材を主たる成分とする黒色系不透明層の両面に、表面に印刷を施した白色系不透明層を設けた積層フィルムとすることで、又は表面に印刷可能な白色系不透明層を積層後に印刷を施した複層フィルムとすることで、両面共に表面に入射する可視光線を白色系不透明層で反射し、更に一部透過した可視光線を黒色系不透明層で吸収することによって、裏面側に透過印刷陰影が生じない複層フィルムであることを特徴とする磁性ウインドーフィルムとする。
【手続補正３】
【補正対象書類名】明細書
【補正対象項目名】０００６
【補正方法】変更
【補正の内容】
【０００６】
（２）前記黒色系不透明層の黒色系強磁性体粉末を、高透磁率で低保磁力の軟質磁性体（磁石の被着体）であるスピネル型フエライト粉末として、黒色系強磁性体粉末、有機高分子エラストマー、加工助剤より成る組成物の全量に対する黒色系強磁性体粉末の充填量が５５〜６５容量％で、厚みを５０〜１８０μｍとし、前記白色系不透明層をポリエチレンテレフタレート系合成紙又はポリプロピレン系合成紙で厚みを５０〜１５０μｍとし、更に前記複層フィルムの少なくともどちらか一方の面に離型紙付透明粘着層を設けたことを特徴とする（１）項に記載の磁性ウインドーフィルムとする。
【手続補正４】
【補正対象書類名】明細書
【補正対象項目名】０００８
【補正方法】変更
【補正の内容】
【０００８】
（４）前記黒色系強磁性体粉末を、高透磁率で高保磁力の硬質磁性体（永久磁石材料）であるマグネトプランバイト型フエライト粉末として、黒色系強磁性体粉末、有機高分子エラストマー、加工助剤から成る組成物の全量に対する黒色系強磁性体粉末の充填量が５５〜６５容量％で厚みが７０〜２５０μｍの多極着磁を施した永久磁石フィルムとしたことを特徴とする（２）項に記載の磁性ウインドーフィルムとする。
【手続補正５】
【補正対象書類名】明細書
【補正対象項目名】００１３
【補正方法】変更
【補正の内容】
【００１３】
（９）前記（４）又は（５）に記載の磁性ウインドーフィルムを、ドア、窓、壁などの板ガラス又はプラスチック板である透明基体の室内側面に透明粘着層によって貼着し、その表面に軟質磁性体（磁石の被着体材料）であるスピネル型フエライト粉末、有機高分子エラストマー、加工助剤より成る組成物の全量に対するスピネル型フエライト粉末の充填量が５５〜６５容量％で、厚みが６０〜１８０μｍの多極着磁を施した永久磁石フィルムと、厚み５０〜１５０μｍの装飾層より成る表示片を磁気吸着力で１枚以上重ねて着脱可能としたことを特徴とする両面表示機構とする。